(57)【要約】【課題】電圧安定性および環境安定性に優れた導電性組成物とその成形体を提供する。【解決手段】マトリックス中にカーボンナノファイバーと導電粉末を含有し、印加電圧１００Ｖ下の体積抵抗Ｒ100と印加電圧１０００Ｖ下の体積抵抗値Ｒ1000とが次式(１)の関係にあり、好ましくは、粒子径０.１μm以下、アスペクト比５以上、および粉体抵抗１.０Ω・cm以下のカーボンナノファイバーと、１００kg/cm2の圧力下の圧粉体抵抗値が１０0〜１０8１Ω・cmの導電粉末とを含有し、カーボンナノファイバー含有量が０.１wt％以上、導電粉末の含有量が１０wt％以上であって、これらの合計含有量が組成物の印加電圧１００Ｖ下の体積抵抗が１０3〜１０12Ω・cmとなる量であることを特徴とする導電性組成物。          Log10Ｒ100−log10Ｒ1000≦１.０   …（１）【選択図】なし【特許請求の範囲】
【請求項１】
マトリックス中にカーボンナノファイバーと導電粉末を含有し、印加電圧１００Ｖ下の体積抵抗Ｒ100と印加電圧１０００Ｖ下の体積抵抗値Ｒ1000とが次式(１)の関係にあることを特徴とする導電性組成物。
Log10Ｒ100−log10Ｒ1000≦１.０   …（１）
〔式中、Ｒ100は印加電圧１００Ｖ下の体積抵抗率(Ω・cm)、Ｒ1000は印加電圧１０００Ｖ下の体積抵抗率(Ω・cm)〕
【請求項２】
粒子径０.１μm以下、アスペクト比５以上、および粉体抵抗１.０Ω・cm以下のカーボンナノファイバーと、１００kg/cm2の圧力下の圧粉体抵抗値が１０0〜１０8Ω・cmの導電粉末とを含有する請求項１または２に記載する導電性組成物。
【請求項３】
組成物中のマトリックス材料１００重量部に対してカーボンナノファイバー含有量が０.１重量部以上、および導電粉末の含有量が１０重量部以上であって、カーボンナノファイバーと導電粉末の合計含有量が組成物の印加電圧１００Ｖ下の体積抵抗が１０3〜１０12Ω・cmとなる量である請求項１〜３の何れかに記載する導電性組成物。
【請求項４】
請求項１〜４の何れかに記載する導電性組成物によって形成された転写シート、導電シート、導電ブレード、導電ギア、導電ローラー、導電性ブラシ、導電糸、導電チューブ、または導電ロール。
【発明の詳細な説明】
【技術分野】
【０００１】
本発明は電圧安定性および環境安定性に優れた導電性組成物とその成形体に関する。一般に、複写機、ファクシミリ、プリンタなどの電子写真方式の画像形成装置や静電記録装置に用いられる各種の部品、例えば、帯電、現像、転写、定着、除電、クリーニング、給紙、搬送用などのブレード、ローラ、ベルト、ブラシなどには導電性樹脂組成物、導電性エラストマー組成物、および導電性塗料などが用いられている。本発明はこれらの材料として好適であり、特に半導電領域（103〜1012Ω・cm、中抵抗領域とも云う）において安定な導電性を有し、中電圧下（100Ｖ〜1000Ｖ）での電圧安定性、および環境安定性に優れた導電性組成物とその成形体に関するものである。
【背景技術】
【０００２】
複写機、ファクシミリ、プリンタなどの電子写真方式に基づく画像形成装置や静電記録装置等には導電性樹脂組成物や導電性エラストマー組成物、および導電性塗料などの導電性組成物が多く用いられている。従来の導電性組成物は、例えば、シリコーンやポリウレタン、エピクロルヒドリン，ＮＢＲ，ＥＰＤＭなどの絶縁性エラストマー、ポリカーボネート（ＰＣ）、ポリフッ化ビニリデン（ＰＶｄＦ），ポリイミド（ＰＩ），ポリアミドイミド（ＰＡＩ），エチレンテトラフルオロエチレン共重合体（ＥＴＦＥ）等の絶縁性樹脂をベースにして、これにイオン導電材料、導電性ポリマー、カーボンブラック、金属酸化物等の導電物質を添加したものが用いられている。
【０００３】
従来の導電性組成物は導電物質の添加量を調整することによって機能上必要な導電性を付与しているものが多いが、近年、これらのＯＡ機器の高性能化に伴い、導電性についてより厳密な制御が要求されている。しかし、カーボンや金属酸化物等の粉末状の導電物質はその僅かな添加量のズレや、材料温度、成型温度、成型時間等の条件の僅かな変化、更には成型方法の違いによって導電パスの形態が変化しやすいために導電性が大きく変動すると云う問題がある。特に半導電領域において、成型物の形状や成型条件などを注意して管理しても成型物全体に亘って安定な導電性を付与させることが難しい場合が頻繁にある。
【０００４】
また、従来の導電性組成物は、半導電領域において、印加電圧に依存して電気抵抗値が変化する、いわゆる電圧依存性の高いものが多い。例えば、球状カーボンブラックを単独で用いることによって電圧依存性を緩和した導電性組成物が知られているが（特許文献１、２）、この導電性組成物でも体積固有抵抗が１０5Ω・cm以上のものは、カーボン量が±０.５質量％程度相違し、かつ成形条件（成形速度、温度、湿度）が相違するなどによって、体積抵抗値が１０Ω・cm以上ずれる場合がある。
【０００５】
一方、イオン伝導性の導電材料を用いたものは、電圧や電流による抵抗値の変化（ie.電圧依存性）が抑制される傾向が見られるものの、温度や湿度による抵抗値の変化（ie.環境依存性）が増加する傾向がある。さらに通電によって抵抗が変化しやすく、またイオンがブリードして汚染源になりやすいなどの問題を抱えている。
【０００６】
この他に、特許文献３には、白色導電粉末と中空マイクロファイバーを含む導電性ポリマーが記載されている。これは、双方を混合することによって黒色化を抑え、白色の導電性組成物を得ることができ、さらに任意の色に着色できるようにしたものであり、本発明のように、中抵抗域〜高抵抗域での電気抵抗の安定性については全く認識されていない。
【特許文献１】特開平１１−１０６６５７号公報
【特許文献２】特開平１１−１９０３２８号公報
【特許文献３】特開Ｈ０９−１１１１３５号公報
【発明の開示】
【発明が解決しようとする課題】
【０００７】
本発明は、従来の導電性組成物における上記課題を解決したものであり、特に中抵抗領域（103〜1012Ω・cm）において安定な導電性を有し、かつ中電圧下（100Ｖ〜1000Ｖ）での電圧安定性および環境安定性に優れた導電性組成物とその成形体を提供する。
【課題を解決するための手段】
【０００８】
本発明は以下の構成によって上記課題を解決した導電性組成物とその成形体に関する。
（１）マトリックス中にカーボンナノファイバーと導電粉末を含有し、印加電圧１００Ｖ下の体積抵抗Ｒ100と印加電圧１０００Ｖ下の体積抵抗値Ｒ1000とが次式(１)の関係にあることを特徴とする導電性組成物。
Log10Ｒ100−log10Ｒ1000≦１.０   …（１）
〔式中、Ｒ100は印加電圧１００Ｖ下の体積抵抗率(Ω・cm)、Ｒ1000は印加電圧１０００Ｖ下の体積抵抗率(Ω・cm)〕
（２）粒子径０.１μm以下、アスペクト比５以上、および粉体抵抗１.０Ω・cm以下のカーボンナノファイバーと、１００kg/cm2の圧力下の圧粉体抵抗値が１０0〜１０8Ω・cmの導電粉末とを含有する上記(１)または上記(２)に記載する導電性組成物。
（３）組成物中のマトリックス材料１００重量部に対してカーボンナノファイバー含有量が０.１重量部以上、および導電粉末の含有量が１０重量部以上であって、カーボンナノファイバーと導電粉末の合計含有量が組成物の印加電圧１００Ｖ下の体積抵抗が１０3〜１０12Ω・cmとなる量である上記(１)〜上記(３)の何れかに記載する導電性組成物。
（４）上記(１)〜上記(４)の何れかに記載する導電性組成物によって形成された転写シート、導電シート、導電ブレード、導電ギア、導電ローラー、導電性ブラシ、導電糸、導電チューブ、または導電ロール。
【発明の効果】
【０００９】
本発明の導電性組成物は、マトリックス中にカーボンナノファイバーと導電粉末とを含有することによって良好な導電パスが形成されるようにしたので、電圧依存性が低く、電圧変化に対する安定性が良い。具体的には、本発明の導電性組成物は、印加電圧１００Ｖ下の体積抵抗Ｒ100と印加電圧１０００Ｖ下の体積抵抗値Ｒ1000との差が、log10Ｒ100−log10Ｒ1000≦１.０ 〔式中、Ｒ100は印加電圧１００Ｖ下の体積抵抗率(Ω・cm)、Ｒ1000は印加電圧１０００Ｖ下の体積抵抗率(Ω・cm)〕の範囲内であり、電圧変化に対する安定性が良い。
【００１０】
本発明によれば、例えば、粒子径０.１μm以下、アスペクト比５以上であって粉体抵抗１.０Ω・cm以下のカーボンナノファイバーと、１００kg/cm2の圧力下の圧粉体抵抗値が１Ω・cm以上の導電粉末とを用い、これらのカーボンナノファイバーと導電粉末の合計量が組成物の体積抵抗が１０3〜１０12Ω・cmとなる量を含有させることによって、半導電領域において安定な導電性を有し、中電圧下での電圧安定性および環境安定性に優れた導電性組成物を得ることができる。
【００１１】
本発明の導電性組成物は、電圧依存性が低く、かつ環境依存性も低いので、この導電性組成物を用いれば、帯電・現像・転写・定着の画像形成過程において電気的に非常に安定的に保持されるため、その電気的不安定さを克服するための機械的な制御を容易にすることができる。さらに、転写電圧をコントロールしやすく、画像形成装置の機構を簡素化できる。その結果、画像形成装置において高速化、高画質化およびコストダウンを図ることができる。また、印加電圧あるいは印加電流を、印字条件、紙の種類、環境条件に対応して制御するにあたり、精度の高い制御が可能になり、結果的に印字品位を高めることが出来るとともに小型化、低コスト化を図るうえで有利である。
【発明を実施するための最良の形態】
【００１２】
以下、本発明を実施例に基づいて具体的に説明する。
本発明の導電性組成物は、マトリックス中にカーボンナノファイバーと導電粉末を含有し、印加電圧１００Ｖ下の体積抵抗Ｒ100と印加電圧１０００Ｖ下の体積抵抗値Ｒ1000とが次式(１)の関係にあることを特徴とする導電性組成物である。
Log10Ｒ100−log10Ｒ1000≦１.０   …（１）
〔式中、Ｒ100は印加電圧１００Ｖ下の体積抵抗率(Ω・cm)、Ｒ1000は印加電圧１０００Ｖ下の体積抵抗率(Ω・cm)〕
【００１３】
本発明の導電性組成物に用いるマトリックス材料として以下の化合物が用いることができる。例えば、マトリックス材料として樹脂組成物を用いることができる。これには熱可塑性樹脂、熱硬化性樹脂、ＵＶ硬化性樹脂などが挙げられる。具体的に用いられる樹脂として、ポリエステル系樹脂、アクリル系樹脂、ウレタン系樹脂、アクリルウレタン系樹脂、ナイロン系樹脂、エポキシ系樹脂、ポリビニルアセタール系樹脂、塩化ビニリデン樹脂、フッ素系樹脂、シリコーン系樹脂、ポリカーボネート系樹脂、ポリフェニレンスルファイド樹脂、ポリイミド樹脂、ポリアミドイミド樹脂、フッ化ビニリデン樹脂（ＰＶＤＦ）、ポリエーテルイミド樹脂、シリコーンイミド樹脂、ウレタンイミド樹脂、ポリウレタン樹脂、ポリウレア樹脂、エポキシ樹脂、メラニン樹脂など、不飽和ポリエステル樹脂、ビニルエステル樹脂などが挙げられる。これらのうち、弾性率の高いポリイミド樹脂、ポリアミドイミド樹脂、フッ化ビニリデン樹脂が好適に用いられる。特に比較的安価なポリアミドイミド樹脂が好ましい。
【００１４】
マトリックス材料がエラストマーである場合には、例えば、シリコーン系、アクリロニトリルブタジエン、ウレタン系ゴム、エピクロルヒドリンゴム、クロロプレンゴム、アクリルゴム、スチレンブタジエンゴム、ブタジエンゴム、イソプレンゴム、天然ゴム、アクリルゴム、クロロプレンゴム、ブチルゴム、エピクロルヒドリンゴム、あるいは熱可塑性エラストマーなどが用いられる。とくに高度、粘度、耐久性などの観点からシリコーン系やウレタン系が好ましい。これらは、単独で用いてもよく、二種以上を組み合わせて用いてもよい。
【００１５】
なお、マトリックス材料の弾性体は発泡体でもよく、この場合には、密度０.０５〜０.９g/cm3程度のものが適当である。さらに、マトリックス材料は塗料でも良く、塗料としては、水系フッ素ゴム塗料、ウレタン系塗料、アクリル系塗料、またはシリコーン系塗料などを用いることができる。
【００１６】
導電粉末としては、１００kg/cm2の圧力下で圧粉体抵抗値が１Ω・cm以上のものが好ましい。導電粉末の材料としては、導電性金属酸化物、窒化物、炭化物、酸窒化物、シリコン化合物などが挙げられる。導電性金属酸化物としては、酸化錫(ＳｎＯ2)、アンチモン錫酸化物(ＡＴＯ)、インジウム錫酸化物(ＩＴＯ)、酸化アンチモン(Ｓｂ2Ｏ5)、酸化亜鉛、アルミニウム亜鉛酸化物（ＡＺＯ）、酸化チタン、アンチモンドープ酸化チタン、チタン酸カリウムなどがある。また、導電性酸窒化物としては酸窒化チタンなどがある。
【００１７】
非導電粉末の表面を導電性金属酸化物などで被覆した導電粉末も用いることができる。具体的には、シリカ、酸化アルミニウム、酸化マグネシウム、酸化ジルコニウム、チタン酸アルカリ金属(チタン酸カリウムなど)、ホウ酸アルミニウム、硫酸バリウム、合成フッ素雲母などの非導電粉末の表面をＡＴＯ、ＡＺＯ、ＩＴＯなどの透明または白色の導電性金属酸化物で被覆したものを使用することができる。また、酸化チタン、酸化亜鉛などの表面をＡＴＯ、ＡＺＯ、ＩＴＯなどによって被覆して導電性を高めた粉末を用いても良い。
【００１８】
導電粉末の粒径は、一般に略球形な粉末ではＢＥＴ比表面積０.５〜５０ｍ2/gのものが適当であり、３〜３０ｍ2/gのものが好ましい。高アスペクト比粉末ではＢＥＴ比表面積０.１〜１０ｍ2/gのものが適当であり、１〜１０ｍ2/gのものが好ましい。
【００１９】
本発明の導電性組成物は、導電粉末と共にカーボンナノファイバーを含有する。カーボンナノファイバーは、アスペクト比が５以上、径が０.１μm以下であって、バルクでの体積抵抗率（圧力１００kg/cm2で測定した値)が１Ω・cm以下のものが好ましい。
【００２０】
カーボンナノファイバーは、そのままではマトリックス中に分散することが難しいため、分散性を高める処理を行うと良い。たとえば、オゾンガスなどによる酸化処理などの表面処理をおこなって、マトリックスとの相溶性を向上させ分散することもできる。また、塗料に分散することも難しいため、表面処理を行うほかに、予め塗料を構成する溶媒に分散して、塗料と混合することもできる。この分散液に良好に分散させるため、オゾンガスなどによる酸化処理などの表面処理した粉末を用いたり、各種の添加剤を添加して分散することもできる。
【００２１】
導電粉末を単独で使用した場合、多量に用いることによって導電性を高めることはできるが、電圧依存性が非常に高くなる。一方、カーボンナノファイバーを単独で用いると、ファイバー自体の抵抗値が低いため、１０2Ω・cm程度の抵抗値を安定して得ることが難しいが、粉末状ではないため、接触抵抗が低減されるので電圧依存性は少ない。
【００２２】
本発明の導電性組成物は、導電粉末と共にカーボンナノファイバーを含有することによって、組成物内部でこれらが均一に混在し、導電パスの形成をカーボンナノファイバーが担い、導電粉末どうしの接触よりも良好な導電パスが形成されるので、電圧依存性が低減され、安定な導電性が得られる。
【００２３】
さらに、本発明の導電性組成物は、カーボンナノファイバーと導電粉末とを併用することによって、導電粉末どうしの接触よりも良好な導電パスが形成されるので、環境変動に対する安定性にも優れる。具体的には、低温低湿環境下の体積抵抗率ＲLLと、高温高湿環境下の体積抵抗率ＲHHとを次式(２)に示す範囲内に制御することができる。
Log10ＲLL−log10ＲHH≦１.５   …（２）
〔式中、ＲLLは低温低湿環境下(１０℃、相対湿度２０％)の体積抵抗率(Ω・cm)、ＲHHは高温高湿環境下(４０℃、相対湿度８０％)の体積抵抗率(Ω・cm)〕
【００２４】
導電フィラー（導電粉末およびカーボンナノファイバー）の配合量は、組成物の印加電圧１００Ｖ下の体積抵抗が１０3〜１０12Ω・cm、好ましくは１０4〜１０10Ω・cmとなる量が適当である。導電粉末と共にカーボンナノファイバーを併用することによって、導電粉末を単独で用いた場合、あるいはカーボンナノファイバーを単独で用いた場合よりも少ない量で良好な導電性が得られる。
【００２５】
導電フィラーの含有量は、具体的には、マトリックス材料１００重量部に対して、カーボンナノファイバーは０.１〜５重量部未満添加することが適当であり、０.２〜３.０重量部が好ましく、０.５〜２.０重量部がより好ましい。導電粉末は、１０〜１５０重量部添加することが適当であり、１０〜５０重量部が好ましく、１５〜３０重量部がより好ましい。カーボンナノファイバーの含有量が少ないと電圧依存性を低減するのが難しくなり、他方、この量が多いと抵抗値が目的以上に低下する。導電粉末の含有量が少ないと目的の導電性が得られ難く、他方、この量が多いと電圧依存性が高くなる。
【００２６】
導電性を安定化させるためにイオン導電材を添加してもよい。イオン導電材としては、トラエチルアンモニウム、テトラブチルアンモニウム、ドデシルトリメチルアンモニウム（ラウリルトリメチルアンモニウム等）、オクタデシルトリメチルアンモニウム（ステアリルトリメチルアンモニウム等）、ヘキサデシルトリメチルアンモニウム、ベンジルトリメチルアンモニウム、変性脂肪族ジメチルエチルアンモニウム等の過塩素酸塩、塩素酸塩、塩酸塩、臭素酸塩、ヨウ素酸塩、ホウフッ化水素酸塩、硫酸塩、アルキル硫酸塩、カルボン酸塩、スルホン酸塩などのアンモニウム塩；リチウム、ナトリウム、カルシウム、マグネシウムなどのアルカリ金属またはアルカリ土類金属の過塩素酸塩、塩素酸、塩塩酸塩、臭素酸塩、ヨウ素酸塩、ホウフッ化水素酸塩、トリフルオロメチル硫酸塩、スルホン酸塩などを用いることができる。これらは単独で用いてもよく、また２種以上を組み合わせて用いてもよい。
【００２７】
本発明の導電性組成物には、上記導電フィラーの他に、分散剤、レベリング剤、老化防止剤、滑剤、酸化防止剤、可塑剤、着色剤あるいは非補強性シリカ、珪藻土、炭酸カルシウム、炭酸マグネシウム、球状粒子シリカ、炭酸カルシウム、ガラスビーズなどの充填剤を適宜配合してもよい。それらの種類、量については特に制限されない。
【００２８】
マトリックス材料に導電フィラーを混合分散させる方法は制限されない。既存の方法を利用することができる。例えば、樹脂やエラストマーのうち熱可塑性のものについては、加圧ニーダー、インテンシブミキサー、ヘンシェルミキサー、ミキシングロール、三本ロール、加熱ロールミル、押出混合機、溶融ブレンダー等の混合機を用い、溶融または軟化状態のポリマーに上記導電フィラーを混合して分散させればよい。製造した導電性組成物はペレット、粒状などに成形してもよく、或いはそのまま直接に用途の形状に成形してもよい。
【００２９】
本発明の導電性組成物について、成形法および成形品の形状は制限されない。成形法としては、溶融紡糸、押出成形、射出成形、プレス成形を含む各種の方法を利用することができ、また成形品の形状は樹脂種などに応じて適当に選択すればよい。具体的には例えば、溶融成形法や溶液成形法などを利用することができる。成形品の形状としては、繊維 (フィラメントを含む) 、フィルム、シート、シームレスチューブのほか、棒、管、ロール、立体成形品など必要な部材に仕上げることができる。
【００３０】
熱可塑性樹脂の場合には、予め硬化する前の溶融状態のときに導電粉末とカーボンナノファイバーを混合し、その後、架橋硬化成形することによって目的の形状にすれば良い。導電粉末およびカーボンナノファイバーはそれぞれ粉末の状態で混合しても良いが、予めおのおのを溶媒に分散した状態にし、これを硬化前の樹脂の混合すると良い。
【００３１】
マトリックス材料が塗料の場合にも、上記導電フィラーをおのおのの粉末の状態で塗料に混合し、ディスパーなどで分散させれば良い。なお、導電フィラーをおのおの溶媒に分散した状態にし、これを塗料に混合しても良い。
【００３２】
上記何れの場合にも、マトリックス中に混合された導電フィラーを均一に分散させる。導電フィラーがマトリックス中に均一に分散されないと導電性が偏り、組成物全体について良好な導電性が得られない。
【００３３】
本発明の導電性組成物によれば、電圧依存性が低く、環境安定性に優れた高品質の導電性部品、例えば、転写シート、導電性ブラシ、導電糸、導電チューブ、導電ロールなどを得ることができる。
【実施例】
【００３４】
以下に本発明の実施例を比較例と共に示す。
【００３５】
〔実施例および比較例〕
表１に示す材料を用い、表示する配合量に従い、樹脂に導電フィラーを添加して押出混練機にて混練することによって導電フィラーを均一に分散させた導電性樹脂ペレットを製造した。これを溶融押出して厚さ１００μmの樹脂フィルムを成形した。この樹脂フィルムについて体積抵抗率を測定した。この結果を表１に示した。
【００３６】
〔体積抵抗率の測定〕
印加電圧１００Ｖ、および１０００Ｖにおける体積抵抗率は以下のようにして測定した。試料を幅１ｃｍ、長さ１２cmに切断し、両端１cmの部分に銅導電性テープを両面に貼り付けて電極とした。この電極間の電気抵抗値を超絶縁計（東亜電波社製SM-8210）を用いて測定し、試料の幅(ｗ)、厚み(ｔ)および電極間距離(ｌ)から次式に基づいて体積抵抗値を求めた。
Ｒ(v)[Ωcm]  ＝  Ｒ[Ω]・（ｗ[cm]・ｔ[cm]/ｌ[cm]）
【００３７】
材料には以下のものを用いた。
樹脂：ポリカーボネート樹脂（三菱エンジニアリングプラスチック社製Ｈ−４０００）
塗料：アクリル塗料（関西ペイント性）
カーボンナノファイバー(ＣＮＦ)：直径２０nm、アスペクト比１００以上、圧粉体積抵抗値５.０×１０-2Ωcm
導電性粉末：酸化スズ(SnO2)粉末（三菱マテリアル社製S-1S）圧粉体積抵抗値５.０×１０5 Ωcm、比表面積ＢＥＴ１５ｍ2/ｇ
白色導電粉末Ｗ−１（三菱マテリアル社製Ｗ−１）圧粉体積抵抗値５Ωcm、比表面積ＢＥＴ５m2/g
【００３８】
【表１】
2007231089.tif 000002